(57)【特許請求の範囲】
【請求項１】
一般式（Ｍ）：
【化１】
0004285238.tif 000074
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、Ｆ、またはＣＦ3；ａ、ｂ、及びｃは同じかまたは異なり０または１；ｄは１〜４の整数；Ｒｆは炭素数１８〜２００のエーテル結合を含む含フッ素アルキル基）であって、
Ｒｆ基中に式（１）：
【化２】
0004285238.tif 000075
（式中、Ｘ6はＦまたはＨ）で示される繰り返し単位を６個以上有することを特徴とする含フッ素不飽和化合物。
【請求項２】
式（Ｍ）が一般式（Ｍ−１）：
【化３】
0004285238.tif 000076
（式中、Ｘ1、Ｘ2、Ｘ3、Ｒｆ、ｂ、及びｄは式（Ｍ）と同じ）である請求項１記載の含フッ素不飽和化合物。
【請求項３】
式（Ｍ−１）が一般式（Ｍ−２）：
【化４】
0004285238.tif 000077
（式中、Ｘ3およびＲｆ、ｄは式（Ｍ）と同じ）である請求項２記載の含フッ素不飽和化合物。
【請求項４】
式（Ｍ−２）が一般式（Ｍ−３）：
【化５】
0004285238.tif 000078
（式中、Ｒｆ、ｄは式（Ｍ）と同じ）である請求項３記載の含フッ素不飽和化合物。
【請求項５】
Ｒｆ基の末端に式（２）：
【化６】
0004285238.tif 000079
（式中、ｎは６〜６６の整数）で示されるパーフルオロアルキル基を有することを特徴とする請求項１〜４のいずれかに記載の含フッ素不飽和化合物。
【請求項６】
Ｒｆ基が式（３）：
【化７】
0004285238.tif 000080
（式中、ｎは６〜６６の整数）で示されるパーフルオロアルキル基およびｄが１である請求項１〜４のいずれかに記載の含フッ素不飽和化合物。
【請求項７】
式（４）：
【化８】
0004285238.tif 000081
（式中、構造単位Ｍは請求項１〜６のいずれかに記載の含フッ素不飽和化合物においてｄが１である含フッ素単量体に由来する構造単位、構造単位Ａは構造単位Ｍを構成する含フッ素単量体と共重合可能な単量体に由来する構造単位である。）で示され、構造単位Ｍを０．０１〜１００モル％および単位構造Ａを０〜９９．９９モル％含み、平均重合度が５〜１００００の含フッ素重合体。
【請求項８】
構造単位Ｍが請求項３〜６のいずれかに記載の含フッ素不飽和化合物においてｄが１である含フッ素単量体に由来する構造単位である請求項７記載の含フッ素重合体。
【請求項９】
構造単位Ａが式（Ａ）：
Ｒｆ1−Ｏ（Ｏ＝Ｃ）−ＣＸ6＝ＣＨ2
（式中、Ｘ6はＨ、Ｆ、ＣＨ3およびＣＦ3から選ばれるもの、Ｒｆ1は炭素数２〜２０のエーテル結合を含んでいてもよい含フッ素アルキル基）で示される単量体由来の構造単位であって、構造単位Ｍを０．０１〜９９モル％および単位構造Ａを１〜９９．９９モル％含む請求項８記載の含フッ素重合体。
【請求項１０】
（ａ）請求項１〜６記載の少なくとも１種の含フッ素不飽和化合物、および
（ｂ）活性エネルギー線開始剤
からなる光重合性組成物。
【請求項１１】
（ａ）請求項１〜６記載の少なくとも１種の含フッ素不飽和化合物、
（ｂ）活性エネルギー線開始剤、および
（ｃ）硬化剤
からなる光重合性組成物。
【請求項１２】
（ａ）請求項１、２、３、５または６記載の少なくとも１種の含フッ素不飽和化合物が、含フッ素アクリレート化合物、含フッ素メタクリレート化合物および含フッ素α−フルオロアクリレート化合物よりなる群から選ばれる少なくとも１種である請求項１１記載の光重合性組成物。
【請求項１３】
硬化剤（ｃ）が、エーテル結合を有していても良い含フッ素アルキル基またはエーテル結合を有していても良い含フッ素アルキレン基を有する多価アルコールの２個以上のヒドロキシル基をアクリレート基に置き換えた多官能アクリレート、エーテル結合を有していても良い含フッ素アルキル基またはエーテル結合を有していても良い含フッ素アルキレン基を有する多価アルコールの２個以上のヒドロキシル基をメタアクリレート基に置き換えた多官能メタアクリレートおよびエーテル結合を有していても良い含フッ素アルキル基またはエーテル結合を有していても良い含フッ素アルキレン基を有する多価アルコールの２個以上のヒドロキシル基をα−フルオロアクリレート基に置き換えた多官能α−フルオロアクリレートよりなる群から選ばれる少なくとも１種である請求項１２記載の光重合性組成物。
【請求項１４】
請求項１０〜１３のいずれかに記載の光重合性組成物を光硬化してえられる硬化物。
【請求項１５】
（ａ）請求項１〜６記載の少なくとも１種の含フッ素不飽和化合物、
（ｂ）活性エネルギー線硬化開始剤、および
（ｄ）溶剤
からなるコーティング用組成物。
【請求項１６】
（ａ）請求項１〜６記載の少なくとも１種の含フッ素不飽和化合物、
（ｂ）活性エネルギー線硬化開始剤、
（ｃ）硬化剤および
（ｄ）溶剤
からなるコーティング用組成物。
【請求項１７】
（ａ）請求項１、２、３、５または６記載の少なくとも１種の含フッ素不飽和化合物が、含フッ素アクリレート化合物、含フッ素メタクリレート化合物および含フッ素α−フルオロアクリレート化合物よりなる群から選ばれる少なくとも１種である請求項１６記載のコーティング用組成物。
【請求項１８】
硬化剤（ｃ）が、エーテル結合を有していても良い含フッ素アルキル基またはエーテル結合を有していても良い含フッ素アルキレン基を有する多価アルコールの２個以上のヒドロキシル基をアクリレート基に置き換えた多官能アクリレート、エーテル結合を有していても良い含フッ素アルキル基またはエーテル結合を有していても良い含フッ素アルキレン基を有する多価アルコールの２個以上のヒドロキシル基をメタアクリレート基に置き換えた多官能メタアクリレートおよびエーテル結合を有していても良い含フッ素アルキル基またはエーテル結合を有していても良い含フッ素アルキレン基を有する多価アルコールの２個以上のヒドロキシル基をα−フルオロアクリレート基に置き換えた多官能α−フルオロアクリレートよりなる群から選ばれる少なくとも１種である請求項１７記載のコーティング用組成物。
【請求項１９】
請求項１５〜１８記載のコーティング用組成物を塗布して形成される被膜を光硬化して得られる硬化被膜。
【請求項２０】
請求項１９記載の硬化被膜を基材（ｅ）上に被覆してなる積層体。
【請求項２１】
基材（ｅ）の材質が、アクリル系樹脂、ポリカーボネート、ポリエチレンテレフタレート、ポリオレフィン、トリアセチルセルロースおよびガラスよりなる群から選ばれた１種である請求項２０記載の積層体。
【請求項２２】
請求項２０または２１記載の積層体を用いてなる反射防止物品。
【発明の詳細な説明】
【技術分野】
【０００１】
本発明は長鎖の含フッ素ポリエーテル鎖を有する新規な含フッ素不飽和化合物、側鎖に長鎖の含フッ素ポリエーテル鎖を有する新規な含フッ素重合体に関し、更に、新規な含フッ素不飽和化合物と活性エネルギー線硬化開始剤からなる光重合性組成物に関する。
【背景技術】
【０００２】
現在のマルチメディアの発達に伴ない、各種の表示機器において、その視野性（斜めから見たときの映り込みが少ない性質。「視認性」ともいう）の向上がますます重要となってきており、大型表示装置においても、より見易くすることが求められており、この特性が技術課題となっている。
【０００３】
表示装置の視認性を向上させるためには、低屈折率の材料から構成される反射防止膜を表示装置の基板に被覆することが行なわれている。
【０００４】
また、屋外で使用することの多い携帯端末の表示機器では、加えて撥水性、指紋や皮脂などの油成分に対する防汚性能を付与することが求められている。
【０００５】
従来、反射防止膜を形成する方法としては、たとえばフッ素化合物の薄膜を蒸着法により形成する方法が知られている。しかしながら蒸着法では大画面の基板に対して被膜を形成することが困難で、しかも真空装置を必要とするためにコスト高になってしまう。
【０００６】
こうした事情から、低屈折率の含フッ素重合体を有機溶媒に溶解した液状組成物を調製し、これを基材の表面に塗布することによって反射防止膜を形成する方法（たとえば、特許文献１など）、低屈折率の含フッ素重合体に加えて、光硬化可能なアクリル系単量体、たとえば含フッ素アクリル単量体（フルオロアルキル基を有する）、含フッ素多官能アクリル化合物（フルオロアルキル基を有する）を混合した組成物を塗布後、アクリル系単量体を光硬化する方法（特許文献２、特許文献３、特許文献４など）、含フッ素重合体の側鎖に光反応性（重合性）の官能基を導入したものをアクリル単量体や多官能アクリル化合物と混合したものを塗布し光硬化する方法（特許文献５、特許文献６）などが提案されている。
【０００７】
しかしこれらに記載の材料から得られる被膜（光硬化膜など）は防汚性能が不充分で、例えば、撥水性の良好なものが得られても指紋や皮脂などの油成分に対する防汚性能が低い問題がある。
【０００８】
また、撥水性を付与できる化合物としては、上記例示のフルオロアルキル基を有する含フッ素アクリル、パーフルオロポリエーテル鎖を有するアクリレート（Polymer 42(2001)2299-2305、特許文献７）などが提案されているが、これらの化合物からなる被膜は撥水性の良好なものが得られても指紋や皮脂などの油成分に対する防汚性が不充分である。
【０００９】
また、Ｆ−（ＣＦ2ＣＦ2ＣＦ2Ｏ）n−のパーフルオロポリエーテル鎖を有するシラン化合物（特許文献８）は防汚性自体は得られても、樹脂製の基材への密着性がないこと、他のアクリル系化合物との光重合性がないこと等のため被膜中に含めても、脱落し易く耐久性が不十分となる。
【００１０】
【特許文献１】特開平６−１１５０２３号公報
【特許文献２】特開平７−１２６５５２号公報
【特許文献３】特開平７−１８８５８８号公報
【特許文献４】特開平８−４８９３５号公報
【特許文献５】特許第２５２７１８６号明細書
【特許文献６】特許第２５４３９０３号明細書
【特許文献７】特開平１０−２８７７１９号公報
【特許文献８】ＷＯ９７／０７１５５
【発明の開示】
【発明が解決しようとする課題】
【００１１】
本発明は低屈折率を維持しながら、光硬化によって被膜に高硬度化を実現し、なおかつ上記防汚性能を付与できる光重合性組成物を提供することにある。
【００１２】
さらに、反射防止効果、耐擦傷性、耐摩耗性を維持しながら、防汚性が改善された反射防止膜、およびそのような反射防止膜が被覆された反射防止物品を提供することを目的とする。
【００１３】
また、これらの含フッ素ポリエーテル鎖を有する化合物は他のアクリル系の化合物(硬化剤など)と組み合わせての使用や光重合（または光硬化）性を利用した例示、低屈折率の化合物と組み合わせて反射防止用材料としての利用については、記載されていない。
【００１４】
本発明は防汚性を維持しながら、光重合（光硬化）によって被膜に高硬度化を実現することを目的とし、そのための含フッ素不飽和化合物、それを含む光重合性組成物を提供することにある。
【００１５】
さらに、防汚性能を維持しながら、反射防止効果が付与および耐擦傷性・耐摩耗性が改善された反射防止膜とそのような反射防止膜が被覆された反射防止物品を提供することを目的とする。
【課題を解決するための手段】
【００１６】
本発明者らは、かかる目的を達成すべく鋭意研究を行った結果、炭素−炭素二重結合と特定のポリエーテル構造を有する新規な含フッ素化合物を見出し、これらを用いると低屈折率性や硬さを低下させずに防汚性能を付与できることを見出した。
【００１７】
またさらに、特定の含フッ素化合物を含む組成物の光重合（光効果）物が低反射と高硬度、防汚性を兼ね備えた反射防止膜として有用であることを見出した。
【００１８】
かかる知見に基づき、本発明者らは以下の本発明を完成するに至った。
【００１９】
本発明は一般式（Ｍ）：
【化１】
0004285238.tif 000002
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、Ｆ、またはＣＦ3；ａ、ｂ、及びｃは同じかまたは異なり０または１；ｄは１〜４の整数；Ｒｆは炭素数１８〜２００のエーテル結合を含む含フッ素アルキル基）であって、
Ｒｆ基中に式（１）：
【化２】
0004285238.tif 000003
（式中、Ｘ6はＦまたはＨ）で示される繰り返し単位を６個以上有することを特徴とする含フッ素不飽和化合物（請求項１）に関する。
【００２０】
また、上記の式（Ｍ）が一般式（Ｍ−１）：
【化３】
0004285238.tif 000004
（式中、Ｘ1、Ｘ2、Ｘ3、Ｒｆ、ｂ、及びｄは式（Ｍ）と同じ）であることが好ましい（請求項２）。
【００２１】
また、上記の式（Ｍ−１）が一般式（Ｍ−２）：
【化４】
0004285238.tif 000005
（式中、Ｘ3およびＲｆ、ｄは式（Ｍ）と同じ）であることが好ましい（請求項３）。
【００２２】
さらに、上記の式（Ｍ−２）が一般式（Ｍ−３）：
【化５】
0004285238.tif 000006
（式中、Ｒｆ、ｄは式（Ｍ）と同じ）であることが好ましい（請求項４）。
【００２３】
上記の式（Ｍ）、（Ｍ−１）、（Ｍ−２）および（Ｍ−３）において、Ｒｆ基の末端に式（２）：
【化６】
0004285238.tif 000007
（式中、ｎは６〜６６の整数）で示されるパーフルオロアルキル基を有することが好ましい（請求項５）。
【００２４】
また、上記の式（Ｍ）、（Ｍ−１）、（Ｍ−２）および（Ｍ−３）において、Ｒｆ基が式（３）：
【化７】
0004285238.tif 000008
（式中、ｎは６〜６６の整数）で示されるパーフルオロアルキル基およびｄが１であることが好ましい（請求項６）。
【００２５】
また、本発明は式（４）：
【化８】
0004285238.tif 000009
（式中、構造単位Ｍは請求項１〜６のいずれかに記載の含フッ素不飽和化合物においてｄが１である含フッ素単量体に由来する構造単位、構造単位Ａは構造単位Ｍを構成する含フッ素単量体と共重合可能な単量体に由来する構造単位である。）で示され、構造単位Ｍを０．０１〜１００モル％および単位構造Ａを０〜９９．９９モル％含み、平均重合度が５〜１００００の含フッ素重合体（請求項７）に関する。
【００２６】
また、本発明の含フッ素重合体において、構造単位Ｍが請求項３〜６のいずれかに記載の含フッ素不飽和化合物においてｄが１である含フッ素単量体に由来する構造単位であることが好ましい（請求項８）。
【００２７】
また、本発明の含フッ素重合体において、構造単位Ａが式（Ａ）：
Ｒｆ1−Ｏ（Ｏ＝Ｃ）−ＣＸ6＝ＣＨ2
（式中、Ｘ6はＨ、Ｆ、ＣＨ3およびＣＦ3から選ばれるもの、Ｒｆ1は炭素数２〜２０のエーテル結合を含んでいてもよい含フッ素アルキル基）で示される単量体由来の構造単位であって、構造単位Ｍを０．０１〜９９モル％および単位構造Ａを１〜９９．９９モル％含むことが好ましい（請求項９）。
【００２８】
また、本発明は（ａ）請求項１〜６記載の少なくとも１種の含フッ素不飽和化合物、および
（ｂ）活性エネルギー線開始剤
からなる光重合性組成物（請求項１０）に関する。
【００２９】
さらに、本発明は（ａ）請求項１〜６記載の少なくとも１種の含フッ素不飽和化合物、
（ｂ）活性エネルギー線開始剤、および
（ｃ）硬化剤
からなる光重合性組成物（請求項１１）に関する。
【００３０】
上記の硬化剤を含む光重合成組成物において、（ａ）請求項１〜６記載の少なくとも１種の含フッ素不飽和化合物が、含フッ素アクリレート化合物、含フッ素メタクリレート化合物および含フッ素α−フルオロアクリレート化合物よりなる群から選ばれる少なくとも１種であることが好ましい（請求項１２）。
【００３１】
さらに、前記の光重合成組成物において、硬化剤（ｃ）が、エーテル結合を有していても良い含フッ素アルキル基またはエーテル結合を有していても良い含フッ素アルキレン基を有する多価アルコールの２個以上のヒドロキシル基をアクリレート基に置き換えた多官能アクリレート、エーテル結合を有していても良い含フッ素アルキル基またはエーテル結合を有していても良い含フッ素アルキレン基を有する多価アルコールの２個以上のヒドロキシル基をメタアクリレート基に置き換えた多官能メタアクリレートおよびエーテル結合を有していても良い含フッ素アルキル基またはエーテル結合を有していても良い含フッ素アルキレン基を有する多価アルコールの２個以上のヒドロキシル基をα−フルオロアクリレート基に置き換えた多官能α−フルオロアクリレートよりなる群から選ばれる少なくとも１種であることが好ましい（請求項１３）。
【００３２】
また、本発明は請求項１０〜１３のいずれかに記載の光重合性組成物を光硬化してえられる硬化物（請求項１４）に関する。
【００３３】
また、本発明は（ａ）請求項１〜６記載の少なくとも１種の含フッ素不飽和化合物、
（ｂ）活性エネルギー線硬化開始剤、および
（ｄ）溶剤
からなるコーティング用組成物（請求項１５）に関する。
【００３４】
さらに、本発明は（ａ）請求項１〜６記載の少なくとも１種の含フッ素不飽和化合物、
（ｂ）活性エネルギー線硬化開始剤、
（ｃ）硬化剤および
（ｄ）溶剤
からなるコーティング用組成物（請求項１６）にも関する。
【００３５】
上記の硬化剤を含むコーティング用組成物において、（ａ）請求項１〜６記載の少なくとも１種の含フッ素不飽和化合物が、含フッ素アクリレート化合物、含フッ素メタクリレート化合物および含フッ素α−フルオロアクリレート化合物よりなる群から選ばれる少なくとも１種であることが好ましい（請求項１７）。
【００３６】
さらに、前記のコーティング用組成物において、硬化剤（ｃ）が、エーテル結合を有していても良い含フッ素アルキル基またはエーテル結合を有していても良い含フッ素アルキレン基を有する多価アルコールの２個以上のヒドロキシル基をアクリレート基に置き換えた多官能アクリレート、エーテル結合を有していても良い含フッ素アルキル基またはエーテル結合を有していても良い含フッ素アルキレン基を有する多価アルコールの２個以上のヒドロキシル基をメタアクリレート基に置き換えた多官能メタアクリレートおよびエーテル結合を有していても良い含フッ素アルキル基またはエーテル結合を有していても良い含フッ素アルキレン基を有する多価アルコールの２個以上のヒドロキシル基をα−フルオロアクリレート基に置き換えた多官能α−フルオロアクリレートよりなる群から選ばれる少なくとも１種であることが好ましい（請求項１８）。
【００３７】
また、本発明は請求項１５〜１８記載のコーティング用組成物を塗布して形成される被膜を光硬化して得られる硬化被膜（請求項１９）に関する。
【００３８】
また、本発明は前記の硬化被膜を基材（ｅ）上に被覆してなる積層体（請求項２０）に関する。
【００３９】
前記の積層体において、基材（ｅ）の材質が、アクリル系樹脂、ポリカーボネート、ポリエチレンテレフタレート、ポリオレフィン、トリアセチルセルロースおよびガラスよりなる群から選ばれた１種であることが好ましい（請求項２１）。
【００４０】
また本発明は、前記請求項２０または２１記載の積層体を用いてなる反射防止物品（請求項２２）にも関する。
【発明の効果】
【００４１】
本発明によれば、光重合（光硬化）によって被膜に高硬度化を実現することができる含フッ素不飽和化合物、それを含む光重合性組成物を提供することができる。
【００４２】
さらに、防汚性能を維持しながら、反射防止効果が付与および耐擦傷性・耐摩耗性が改善された反射防止膜とそのような反射防止膜が被覆された反射防止物品を提供することができる。
【発明を実施するための最良の形態】
【００４３】
本発明の第１は含フッ素ポリエーテル鎖を有する新規な含フッ素不飽和化合物に関する。
【００４４】
本発明の含フッ素不飽和化合物は一般式（Ｍ）：
【化９】
0004285238.tif 000010
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、Ｆ、またはＣＦ3；ａ、ｂ、及びｃは同じかまたは異なり０または１；ｄは１〜４の整数；Ｒｆは炭素数１８〜２００のエーテル結合を含む含フッ素アルキル基）であって、Ｒｆ基中に式（１）：
【化１０】
0004285238.tif 000011
（式中、Ｘ6はＦまたはＨ）で示される繰り返し単位を６個以上有することを特徴とする含フッ素不飽和化合物である。これら長鎖の含フッ素ポリエーテルを含むことにより、重合体や硬化物に低屈折率性と防汚性および気体透過性を与えることができる。特に指紋や皮脂などの油成分に対する防汚性が付与できる点で好ましい。
【００４５】
つまり、一般式（Ｍ）の含フッ素不飽和化合物は、重合性のエチレン性炭素−炭素二重結合と式（１）の含フッ素ポリエーテル構造を含む化合物であって、炭素−炭素二重結合は少なくとも１つ以上、４個まで含んで良く、Ｒｆ基の末端に結合していても鎖中の途中に結合していても良い。
【００４６】
一般式（Ｍ）の含フッ素不飽和化合物は詳しくは、式（Ｍ−１）：
【化１１】
0004285238.tif 000012
（式中、Ｘ1、Ｘ2、Ｘ3、Ｒｆ、ｂ及びｄは式（Ｍ）と同じ）
で示される含フッ素化合物である。
【００４７】
これらは、反応性、重合性が良好で、アクリル系単量体、含フッ素エチレン性単量体などとの共重合性が良好な点で好ましい。
【００４８】
一般式（Ｍ）の含フッ素不飽和化合物はさらに詳しくは、式（Ｍ−２）：
【化１２】
0004285238.tif 000013
（式中、Ｘ3およびＲｆ、ｄは式（Ｍ）と同じ）
で示される含フッ素化合物であり、これはアクリル系の炭素−炭素二重結合を有するもので、光重合性組成物に使用して、それ自体単独重合性、アクリル系単量体、多官能アクリル化合物との共重合性が良好な点で好ましい。
【００４９】
特に、式（Ｍ−２）の含フッ素化合物のなかでも式（Ｍ−３）：
【化１３】
0004285238.tif 000014
（式中、Ｒｆ、ｄは式（Ｍ）と同じ）で示される含フッ素不飽和化合物がさらに重合（硬化）反応性が特に高く効率よく硬化物を得ることができる点で好ましい。また、得られる重合体（硬化物）の屈折率を低くできる点で好ましい。またさらに重合体が酸素などの気体透過性に優れる点でも好ましい。
【００５０】
その他、式（Ｍ）の含フッ素化合物は式（Ｍ−４）：
【化１４】
0004285238.tif 000015
（式中、Ｒｆ、ｄは式（Ｍ）と同じ）
で示される含フッ素不飽和化合物が、含フッ素エチレン性単量体との共重合性が良好で、得られる重合体の透明性が特に高く、屈折率を低くできる点で好ましく、またさらに酸素などの気体透過性に優れる点でも好ましい。
【００５１】
また、さらに式（Ｍ−５）：
【化１５】
0004285238.tif 000016
（式中、Ｒｆ、ｄは式（Ｍ）と同じ）
で示される含フッ素不飽和化合物が、それ自体の単独重合性や、含フッ素エチレン性単量体との共重合性が良好で、得られる重合体の透明性が高く、屈折率を低くできる点で好ましい。またさらに酸素などの気体透過性に優れる点でも好ましい。
【００５２】
前述以外に本発明の式（Ｍ）の含フッ素不飽和化合物に含まれるエチレン性の炭素−炭素二重結合の好ましい具体例としては、
【化１６】
0004285238.tif 000017
などがあげられる。
【００５３】
式（Ｍ−１）の含フッ素不飽和化合物に含まれるエチレン性の炭素−炭素二重結合の好ましい具体例としては、
【化１７】
0004285238.tif 000018
などがあげられる。
【００５４】
式（Ｍ−２）の含フッ素不飽和化合物に含まれるエチレン性の炭素−炭素二重結合の好ましい具体例としては、
【化１８】
0004285238.tif 000019
などがあげられる。
【００５５】
また、炭素−炭素二重結合を２個以上含有する含フッ素化合物の場合、
【化１９】
0004285238.tif 000020
などの構造を有する含フッ素不飽和化合物が具体的に好ましくあげられる。
【００５６】
これらのなかでも、−Ｏ（Ｃ＝Ｏ）ＣＦ＝ＣＨ2の構造を有するものが屈折率を低くでき、さらに重合（硬化）反応性が特に高く効率よく硬化物を得ることができる点で好ましい。
【００５７】
本発明の含フッ素不飽和化合物においてＲｆ基は、鎖中に式（１）：
【化２０】
0004285238.tif 000021
（式中、Ｘ6はＦまたはＨ）で示される含フッ素エーテル鎖の繰り返し単位を６個以上必須成分として有することを特徴とし、炭素数１８〜２００の含フッ素有機基である。
【００５８】
式（１）の含フッ素ポリエーテル鎖は繰り返し単位で６個以上Ｒｆ中に含んでいることが重要であり、それによって防汚性を付与できる。
【００５９】
またさらに詳しくは、後述する具体的な含フッ素重合体の構造単位、光重合性組成物およびコーティング用組成物として使用する際に、含フッ素ポリエーテル鎖の繰り返し単位が６個以上のものを含んでいる混合物でもよいが、混合物の形で使用する場合、前記繰り返し単位が６個未満の含フッ素不飽和化合物と６個以上の含フッ素不飽和化合物との分布においてポリエーテル鎖の繰り返し単位が６個以上の含フッ素不飽和化合物の存在比率が最も高い混合物とするのが好ましい。
【００６０】
式（１）の含フッ素ポリエーテル鎖は６．５〜８個、さらには１０個以上、また１８〜２２個、より好ましくは２０個以上の繰り返し単位を有することが好ましく、それによって、撥水性だけでなく、防汚性、特に油成分を含む汚れに対する除去性を改善できる点で好ましい。また、気体透過性もより一層効果的に付与できる点で好ましい。また、含フッ素ポリエーテル鎖はＲｆ基の末端にあっても、鎖中の途中に存在していても良い。
【００６１】
さらに式（１）の含フッ素ポリエーテル鎖は、
【化２１】
0004285238.tif 000022
のパーフルオロポリエーテルであることが防汚性能、透明性と低屈折性と気体透過性の面でより好ましい。
【００６２】
Ｒｆ基は具体的には、式（５）：
【化２２】
0004285238.tif 000023
（式中、Ｘ6は式（１）と同じ、Ｒ1は水素原子、ハロゲン原子またはアルキル基、含フッ素アルキル基、エーテル結合を含むアルキル基およびエーテル結合を含む含フッ素アルキル基から選ばれる少なくとも１種、Ｒ2は二価以上の有機基、ｎは６〜６６の整数、ｅは０または１）の構造であることが好ましい。
【００６３】
つまり、二価以上の有機基Ｒ2を介して、反応性の炭素−炭素二重結合と結合し、さらに末端にＲ1を有する含フッ素有機基である。
【００６４】
Ｒ2は式（１）の含フッ素ポリエーテル鎖を反応性の炭素−炭素二重結合に結合させることができる有機基であれば、如何なるものでもよいが、例えば、アルキレン基、含フッ素アルキレン基、エーテル結合を含むアルキレン基およびエーテル結合を含む含フッ素アルキレン基から選ばれ、中でも含フッ素アルキレン基、エーテル結合を含む含フッ素アルキレン基であることが、透明性、低屈折率性の面で好ましく、具体的には、
【化２３】
0004285238.tif 000024
（ｌ：１〜１０、ｍ：１〜１０、ｎ：０〜５）
なかでもエーテル結合を含む含フッ素アルキレン基が好ましく、具体的には、
【化２４】
0004285238.tif 000025
（Ｘ9、Ｘ9'はＦまたはＣＦ3；Ｘ10'はＨまたはＦ；ｏ＋ｐは１〜３０；ｑは０または１；ｒ、ｓは０または１）
などが、例示される。
【００６５】
そのほか、Ｒ2は
【化２５】
0004285238.tif 000026
（Ｘ9はＦまたはＣＦ3；ｎは０または１〜１０；ｍは１〜１０）
等も利用できる。
【００６６】
式（５）のＲｆ基においてＲ1は末端に存在し、水素、ハロゲン原子、含フッ素アルキル基、エーテル結合を含むアルキル基およびエーテル結合を含む含フッ素アルキル基から選ばれるものであって、なかでもフッ素原子、炭素数１〜３０の含フッ素アルキル基、炭素数１〜３０のエーテル結合を含む含フッ素アルキル基であることが、透明性、低屈折率性および防汚性の面で好ましく、特にフッ素原子、炭素数１〜３０のパーフルオロアルキル基、炭素数１〜３０のエーテル結合を含むパーフルオロアルキル基が好ましい。
【００６７】
具体的には、
【化２６】
0004285238.tif 000027
（ｌ：１〜１０、ｍ：１〜１０、ｎ：０〜５）
なかでもエーテル結合を含む含フッ素アルキレン基が好ましく、具体的には、
【化２７】
0004285238.tif 000028
（Ｘ9、Ｘ9'はＦまたはＣＦ3；Ｘ10'はＨまたはＦ；ｏ＋ｐは１〜３０；ｑは０または１；ｒ、ｓは０または１）
などが好ましく上げられる。
【００６８】
なかでもより好ましいものは、末端に式（２）：
【化２８】
0004285238.tif 000029
（式中、ｎは６〜６６の整数）で示されるパーフルオロアルキル基を有するもの（式（５）においてＲ1、Ｘ6がいずれもＦ）であり、
さらに、Ｒｆ基のより好ましい具体例は式（３）：
【化２９】
0004285238.tif 000030
（式中、ｎは６〜６６の整数）で示されるパーフルオロアルキル基（ただしｄは１）である。
【００６９】
これらのＲｆ基を有するものは透明性、低屈折率性、防汚性に優れ、さらに気体透過性に優れている点で好ましい。
【００７０】
したがって、本発明の含フッ素不飽和化合物の好ましい具体例は、
【化３０】
0004285238.tif 000031
【化３１】
0004285238.tif 000032
などがあげられる。
【００７１】
本発明の第二は、本発明の含フッ素不飽和化合物を重合して得られる含フッ素重合体に関する。
【００７２】
本発明の重合体は式（４）：
【化３２】
0004285238.tif 000033
（式中、構造単位Ｍは前記式（Ｍ）に記載の含フッ素不飽和化合物においてｄが１である含フッ素単量体に由来する構造単位、構造単位Ａは構造単位Ｍを構成する含フッ素単量体と共重合可能な単量体に由来する構造単位である）で示され、構造単位Ｍを０．０１〜１００モル％および単位構造Ａを０〜９９．９９モル％含み、平均重合度が５〜１００００の含フッ素重合体である。
【００７３】
具体的には一般式（Ｍ−６）：
【化３３】
0004285238.tif 000034
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、Ｆ、またはＣＦ3；ａ、ｂ、及びｃは同じかまたは異なり０または１；Ｒｆは炭素数１８〜２００のエーテル結合を含む含フッ素アルキル基）であって、Ｒｆ基中に式（１）：
【化３４】
0004285238.tif 000035
（式中、Ｘ6はＦまたはＨ）で示される繰り返し単位を６個以上有する構造単位であり、好ましくは一般式（Ｍ−７）：
【化３５】
0004285238.tif 000036
（式中、Ｘ1、Ｘ2、Ｘ3、Ｒｆおよびｂは式（Ｍ−６）と同じ）で示される構造単位、
一般式（Ｍ−８）：
【化３６】
0004285238.tif 000037
（式中Ｘ3およびＲｆは式（Ｍ−６）と同じ）で示される構造単位、
より好ましくは、一般式（Ｍ−９）：
【化３７】
0004285238.tif 000038
（式中、Ｒｆは式（Ｍ−６）と同じ）で示される構造単位である。
【００７４】
つまり、前述の含フッ素不飽和化合物の単独重合体または共重合可能な単量体との共重合体である。
【００７５】
構造単位−（Ｍ）−を構成する単量体は、前述の本発明の新規な含フッ素不飽和化合物のうち、ｄが１のものが利用でき、前記例示の含フッ素不飽和化合物が同様に好ましい例示として用いることができる。
【００７６】
本発明の含フッ素重合体において構造単位Ａは任意成分であり、構造単位Ｍを構成する単量体、つまり前述の含フッ素不飽和化合物式（Ｍ）、（Ｍ−１）、（Ｍ−２）、（Ｍ−３）と共重合し得る単量体であれば特に限定されず、目的とする重合体の用途、要求特性などに応じて適宜選択すればよい。
【００７７】
たとえば、つぎの構造単位が例示できる。
【００７８】
（１）含フッ素エチレン性単量体から誘導される構造単位（Ａ１）
これらは含フッ素重合体の屈折率を低く維持できる点、また単量体を選択することでポリマーの機械的特性やガラス転移点などを調整でき、特に構造単位Ｍと共重合してガラス転移点を高くすることができ、好ましいものである。
【００７９】
含フッ素エチレン性単量体から誘導される構造単位としては一般式（Ａ１）：
【化３８】
0004285238.tif 000039
（式中、Ｘ15、Ｘ16、Ｘ18はＨまたはＦ、Ｘ17はＨ、ＦまたはＣＦ3、ｈ１、ｉ１、ｊは０または１、Ｚ2はＨ、ＦまたはＣｌ、Ｒｆ5は炭素数１〜２０の含フッ素アルキレン基、炭素数２〜１００のエーテル結合を含む含フッ素アルキレン基）で示されるものが好ましい。
【００８０】
具体例としては、
【化３９】
0004285238.tif 000040
などの単量体から誘導される構造単位が好ましくあげられる。
【００８１】
これら式（Ａ１）の単量体は、前述の式（Ｍ−４）、（Ｍ−５）で示される単量体と共重合性が良好な点でも好ましい。
【００８２】
（２）含フッ素アクリル系単量体から誘導される構造単位（Ａ２）
これらは本発明の（Ｍ−２）、（Ｍ−３）の含フッ素不飽和化合物と共重合性が良好な点で好ましく、得られた含フッ素共重合体の屈折率を低く維持できる点、また単量体を選択することでポリマーの機械的特性やガラス転移点などを調整でき、特に構造単位Ｍと共重合してガラス転移点を高くすることができ、好ましいものである。
【００８３】
含フッ素アクリル系単量体から誘導される構造単位としては一般式（Ａ２）：
【化４０】
0004285238.tif 000041
（式中、Ｘ1、Ｘ2は同じかまたは異なりＨまたはＦ；Ｘ3は同じかまたは異なりＨ、Ｃｌ、ＣＨ3、ＦまたはＣＦ3；Ｒｆ1は炭素数１〜２０の炭化水素基、炭素数１〜２０の含フッ素アルキル基、炭素数２〜１００のエーテル結合を有する含フッ素アルキル基または炭素数３〜２０の含フッ素アリール基であって、Ｘ1、Ｘ2、Ｘ3、Ｒｆ1のいずれかにフッ素原子を含む）で示されるものが好ましい。
【００８４】
式（Ａ２）において、−Ｒｆ1は具体的には、
【化４１】
0004285238.tif 000042
などが好ましくあげられる。
【００８５】
具体的には、
【化４２】
0004285238.tif 000043
（Ｚ4、Ｚ5：Ｈ、Ｆ、Ｃｌ、ｎ：１〜１０）
【００８６】
（３）フッ素を含まないアクリル系またはメタクリル系単量体：
例えば、アクリル酸、メタクリル酸、アクリル酸エステル類、メタクリル酸エステル類のほか、無水マレイン酸、マレイン酸、マレイン酸エステル類、ヒドロキシエチルアクリレート、ヒドロキシエチルメタクリレート、グリシジルアクリレート、グリシジルメタクリレートなどがあげられる。
【００８７】
これらから誘導される構造単位を導入することで溶剤への可溶性、基材との密着性、光開始剤、その他添加剤との相溶性を向上させることができ、好ましい。
【００８８】
また、これらの単量体は、式（Ｍ−２）、（Ｍ−３）で示される含フッ素不飽和化合物と共重合性が良好な点でも好ましい。
【００８９】
（４）官能基を有する含フッ素エチレン性単量体から誘導される構造単位（Ａ３）
これらは、硬化性含フッ素ポリマーおよびその硬化物の屈折率を低く維持しながら、基材への密着性や溶剤、特に汎用溶剤への溶解性を付与できる点で好ましく、そのほかＹが関与する以外の架橋性などの機能を付与できる点で好ましい。官能基を有する好ましい含フッ素エチレン性単量体から誘導される構造単位は、一般式（Ａ３）：
【化４３】
0004285238.tif 000044
（式中、Ｘ11、Ｘ12、Ｘ13はＨまたはＦ、Ｘ14はＨ、Ｆ、ＣＦ3、ｈは０〜２、ｉは０または１、Ｒｆ4は炭素数１〜４０の含フッ素アルキレン基、炭素数２〜１００のエーテル結合を有する含フッ素アルキレン基、Ｚ1は−ＯＨ、−ＣＨ2ＯＨ、−ＣＯＯＨ、カルボン酸誘導体、−ＳＯ3Ｈ、スルホン酸誘導体、エポキシ基、シアノ基から選ばれるもの）で示される構造単位であり、なかでも式（Ａ３−１）：
【化４４】
0004285238.tif 000045
（式中、Ｒｆ4、Ｚ1は式（Ａ３）と同じ）
で示される構造単位が好ましい。
【００９０】
より具体的には、
【化４５】
0004285238.tif 000046
などの含フッ素エチレン性単量体から誘導される構造単位が好ましくあげられる。
【００９１】
また式（Ａ３−２）：
【化４６】
0004285238.tif 000047
（式中、Ｒｆ4、Ｚ1は式（Ａ３）と同じ）
で示される構造単位も好ましく例示でき、より具体的には、
【化４７】
0004285238.tif 000048
などの単量体から誘導される構造単位があげられる。
【００９２】
その他、官能基含有含フッ素エチレン性単量体としては、
ＣＦ2＝ＣＦＣＦ2−Ｏ−Ｒｆ4−Ｚ1 、ＣＦ2＝ＣＦ−Ｒｆ4−Ｚ1 、
ＣＨ2＝ＣＨ−Ｒｆ4−Ｚ1 、ＣＨ2＝ＣＨＯ−Ｒｆ4−Ｚ1 
（Ｒｆ4は式（Ａ３）のＲｆ4と同じ）
などがあげられ、より具体的には、
【化４８】
0004285238.tif 000049
などがあげられる。
【００９３】
式（Ａ３）における官能基Ｚ1はなかでも、−ＯＨ、−ＣＨ2ＯＨ、−ＣＯＯＨ、カルボン酸エステル基が好ましい。また、これら式（Ａ３）の単量体は式（Ｍ−４）、（Ｍ−５）で示される単量体、式（Ａ１）で示される単量体との共重合性が良好な点で好ましい。
【００９４】
（５）フッ素を有する脂肪族環状の構造単位（Ａ４）
これらの構造単位を導入すると、透明性を高くでき、また、より低屈折率化が可能となり、さらに高ガラス転移点の硬化性含フッ素ポリマーが得られ、硬化物にさらなる高硬度化が期待できる点で好ましい。
【００９５】
含フッ素脂肪族環状の構造単位としては式（Ａ４）：
【化４９】
0004285238.tif 000050
（式中、Ｘ19、Ｘ20、Ｘ23、Ｘ24、Ｘ25、Ｘ26は同じかまたは異なりＨまたはＦ；Ｘ21、Ｘ22は同じかまたは異なりＨ、Ｆ、ＣｌまたはＣＦ3；Ｒｆ6は炭素数１〜１０の含フッ素アルキレン基または炭素数２〜１０のエーテル結合を有する含フッ素アルキレン基；ｎ２は０〜３の整数；ｎ１、ｎ３、ｎ４、ｎ５は同じかまたは異なり０または１の整数）で示されるものが好ましい。
【００９６】
たとえば、
【化５０】
0004285238.tif 000051
（式中、Ｒｆ6、Ｘ21、Ｘ22は前記と同じ）で示される構造単位があげられる。
【００９７】
具体的には、
【化５１】
0004285238.tif 000052
などがあげられる。
【００９８】
（６）フッ素を含まないエチレン性単量体から誘導される構造単位
屈折率を悪化（高屈折率化）させない範囲でフッ素を含まないエチレン性単量体から誘導される構造単位を導入してもよい。
【００９９】
それによって、汎用溶剤への溶解性が向上したり、添加剤、たとえば光触媒や必要に応じて添加する硬化剤との相溶性を改善できるので好ましい。
【０１００】
非フッ素系エチレン性単量体の具体例としては、
αオレフィン類：
エチレン、プロピレン、ブテン、塩化ビニル、塩化ビニリデンなど
ビニルエーテル系またはビニルエステル系単量体：
ＣＨ2＝ＣＨＯＲ、ＣＨ2＝ＣＨＯＣＯＲ（Ｒ：炭素数１〜２０の炭化水素基）など
アリル系単量体：
ＣＨ2＝ＣＨＣＨ2Ｃｌ、ＣＨ2＝ＣＨＣＨ2ＯＨ、
ＣＨ2＝ＣＨＣＨ2ＣＯＯＨ、ＣＨ2＝ＣＨＣＨ2Ｂｒなど
アリルエーテル系単量体：
【化５２】
0004285238.tif 000053
【０１０１】
（７）脂環式単量体から誘導される構造単位
構造単位Ｍ（特にＭ−４、Ｍ−５の単量体）の共重合成分として、または構造単位Ｍ（特にＭ−４、Ｍ−５の単量体）と前述の含フッ素エチレン性単量体（前述の（１））または非フッ素エチレン性単量体（前述の（６））の構造単位に加えて、第３成分として脂環式単量体構造単位を導入してもよく、それによって高ガラス転移点化、高硬度化が図られるので好ましい。
【０１０２】
脂環式単量体の具体例としては、
【化５３】
0004285238.tif 000054
（ｍ：０〜３、Ａ、Ｂ、Ｃ、Ｄは、Ｈ、Ｆ、Ｃｌ、ＣＯＯＨ、ＣＨ2ＯＨ、炭素数１〜５のパーフルオロアルキルなど）で示されるノルボルネン誘導体、
【化５４】
0004285238.tif 000055
などの脂環式単量体や、これらに置換基を導入した誘導体などがあげられる。
【０１０３】
本発明の含フッ素重合体において、構造単位Ｍ（Ｍ−６、Ｍ−７、Ｍ−８、Ｍ−９）とＡの組み合わせや組成比率は、上記の例示から目的とする用途、物性（特にガラス転移点、溶融加工性、溶剤溶解性など）、機能（透明性、屈折率、表面特性）などによって種々選択できる。
【０１０４】
本発明の含フッ素重合体においては、構造単位Ｍ（Ｍ−６、Ｍ−７、Ｍ−８、Ｍ−９）を必須成分として含むものであり、構造単位Ｍ自体で屈折率を低く維持し、透明性を付与する機能と撥水性、防汚性、耐溶剤性を付与できる機能をあわせもつという特徴をもつ。
【０１０５】
またさらに、本発明の構造単位Ｍと共重合可能な単量体の構造単位Ａとからなる共重合体の場合、構造単位Ａを前述の例示から選択することによって、機械物性（高Ｔｇ化等による）の改善やより低屈折率のポリマーとすることができる。またさらに構造単位Ａの共重合によって溶剤溶解性、溶融成形加工性、成膜性、添加剤等との相溶性などが改善できる。また積層用とする場合、共重合によって基材との密着性も改善できる。
【０１０６】
本発明者らは本発明の含フッ素重合体において、特に構造単位Ｍを極少量（例えば、０．０１〜５モル％）だけ含む組成であっても撥水性や防汚性の表面機能が効果的に改善できることを見出した。また、同時に潤滑性、滑り性等も付与できる。
【０１０７】
本発明の含フッ素重合体は、特に屈折率を低くすることができ、例えば１．３５以下、組成比によっては、１．３２以下、さらには１．３０以下にすることができることも見出した。
【０１０８】
また、本発明者らは、本発明のように側鎖に特定の含フッ素ポリエーテル構造を有する特定の含フッ素ポリマーが気体透過性（詳しくは酸素透過係数、酸素選択透過率など）に優れていることを見出した。
【０１０９】
撥水性や防汚性の改善を目的とする場合、構造単位Ｍと構造単位Ａとの共重合体において、構造単位Ｍの含有比率は、含フッ素重合体を構成する全単量体に対し０．０１モル％以上であればよく、０．１モル％以上、好ましくは１モル％以上であることが好ましい。
【０１１０】
本発明の含フッ素重合体は、防汚性と低屈折率性を併せ持つため、特に反射防止膜用途において好ましいものである。
【０１１１】
またさらに反射防止膜用途など透明性を必要とする場合、構造単位Ｍと構造単位Ａの組合せが非晶性となり得る組合せと組成を有する含フッ素ポリマーであることが好ましい。
【０１１２】
本発明の含フッ素重合体の分子量は、たとえば平均重合度において５〜１００００の含フッ素重合体である。構造単位Ｍ単独での平均分子量（含フッ素ポリエーテルの繰り返し単位数）によって異なるが、数平均分子量では５０００〜２０００００００の範囲から選択できるが、好ましくは１００００〜５００００００、特に１００００から１００００００の範囲から選ばれるものが好ましい。分子量が低すぎると、機械的物性が不充分となりやすく脆く強度不足となりやすい。分子量が高すぎると、溶剤溶解性が悪くなったり、特に薄膜形成時に成膜性やレベリング性が悪くなりやすい。
【０１１３】
本発明の含フッ素重合体を反射防止剤用として用いる場合、構造単位Ｍの種類、含有率、必要に応じて用いられる共重合構造単位Ａの種類によって種々決定できるが、含フッ素重合体自体の屈折率が１．４５以下であることが好ましく、さらには１．４０以下、特には１．３８以下であることが好ましい。
【０１１４】
本発明の含フッ素重合体のより好ましいものは、前述の構造単位（Ｍ−８）、（Ｍ−９）からなる単独、または共重合体であり、特に構造単位（Ｍ−９）からなる重合体が耐熱性、透明性、低屈折率性の点で好ましい。
【０１１５】
また、前記、構造単位（Ｍ−８）、（Ｍ−９）からなる共重合体の場合、共重合成分としては式（Ａ）：
Ｒｆ1−Ｏ（Ｏ＝Ｃ）−ＣＸ6＝ＣＨ2                （Ａ）
（式中、Ｘ6はＨ、Ｆ、ＣＨ3およびＣＦ3から選ばれるもの、Ｒｆ1は炭素数２〜２０のエーテル結合を含んでいてもよい含フッ素アルキル基）で示される単量体由来の構造単位であることが好ましい。構造単位（Ｍ−８）、（Ｍ−９）が０．０１〜９９モル％、構造単位（Ａ）が１〜９９．９９モル％からなる含フッ素重合体である。
【０１１６】
本発明の含フッ素重合体は、それぞれ構成単位に相当する含フッ素ポリエーテル鎖を有する単量体（Ｍ）、使用する場合共重合成分となる単量体（Ａ）を公知の方法で（共）重合することで得られる。重合方法はラジカル重合法、アニオン重合法、カチオン重合法などが利用できる。なかでも本発明のヒドロキシル基を有する重合体を得るために例示した各単量体はラジカル重合性が良好で、さらに組成や分子量などの品質のコントロールがしやすい点、工業化しやすい点でラジカル重合法が好ましく用いられる。
【０１１７】
ラジカル重合を開始するには、ラジカル的に進行するものであれば手段は何ら制限されないが、たとえば有機または無機ラジカル重合開始剤、熱、光、あるいは電離放射線などによって開始される。重合の形態も溶液重合、バルク重合、懸濁重合、乳化重合などを用いることができる。また、分子量は重合に用いるモノマーの濃度、重合開始剤の濃度、連鎖移動剤の濃度、温度などによって制御される。共重合体組成は仕込み単量体のモノマー組成により制御可能である。
【０１１８】
本発明の第三は前述の含フッ素ポリエーテル鎖を有する含フッ素不飽和化合物を用いた光重合性（硬化性）組成物である。
【０１１９】
本発明の組成物の一つは、
（ａ）含フッ素ポリエーテル鎖を有する含フッ素不飽和化合物、および
（ｂ）活性エネルギー線硬化開始剤
からなる光重合性組成物である。
【０１２０】
本発明の組成物における含フッ素ポリエーテル鎖を有する含フッ素不飽和化合物（ａ）は、前述の炭素−炭素二重結合と含フッ素ポリエーテル鎖を有する含フッ素不飽和化合物であり、好ましい具体例についても前記と同様なものが好ましく利用できる。
【０１２１】
活性エネルギー線硬化開始剤（ｂ）は、たとえば３５０ｎｍ以下の波長領域の電磁波、つまり紫外光線、電子線、Ｘ線、γ線などが照射されることによって初めてラジカルやカチオンなどを発生し、硬化性含フッ素ポリマーの炭素−炭素二重結合の硬化（架橋反応）を開始させる触媒として働くものであり、通常、紫外光線でラジカルやカチオンを発生させるもの、特にラジカルを発生するものを使用する。
【０１２２】
この硬化性含フッ素樹脂組成物によると、前記活性エネルギー線により容易に重合（硬化）反応が開始でき、高温での加熱の必要がなく、比較的低温で硬化反応が可能であるので、耐熱性が低く、熱で変形や分解、着色が起こりやすい基材、たとえば透明樹脂基材などにも適応できる点で好ましい。
【０１２３】
本発明の組成物における活性エネルギー線硬化開始剤（ｂ）は、含フッ素不飽和化合物（ａ）中の炭素−炭素二重結合の種類（ラジカル反応性か、カチオン反応性か）、使用する活性エネルギー線の種類（波長域など）と照射強度などによって適宜選択されるが、一般に紫外線領域の活性エネルギー線を用いてラジカル反応性の炭素−炭素二重結合を有する含フッ素不飽和化合物（ａ）を硬化させる開始剤としては、たとえばつぎのものが例示できる。
【０１２４】
アセトフェノン系
アセトフェノン、クロロアセトフェノン、ジエトキシアセトフェノン、ヒドロキシアセトフェノン、α−アミノアセトフェノン、ヒドロキシプロピオフェノン、２−メチル−１−［４−（メチルチオ）フェニル］−２−モルホリンプロパン−１−オンなど
【０１２５】
ベンゾイン系
ベンゾイン、ベンゾインメチルエーテル、ベンゾインエチルエーテル、ベンゾインイソプロピルエーテル、ベンゾインイソブチルエーテル、ベンジルジメチルケタールなど
【０１２６】
ベンゾフェノン系
ベンゾフェノン、ベンゾイル安息香酸、ベンゾイル安息香酸メチル、４−フェニルベンゾフェノン、ヒドロキシベンゾフェノン、ヒドロキシ−プロピルベンゾフェノン、アクリル化ベンゾフェノン、ミヒラーズケトンなど
【０１２７】
チオキサンソン類
チオキサンソン、クロロチオキサンソン、メチルチオキサンソン、ジエチルチオキサンソン、ジメチルチオキサンソンなど
【０１２８】
その他
ベンジル、α−アシルオキシムエステル、アシルホスフィンオキサイド、グリオキシエステル、３−ケトクマリン、２−エチルアンスラキノン、カンファーキノン、アンスラキノンなど
【０１２９】
含フッ素ポリマーの種類によっては、また上記の活性エネルギー線開始剤の種類によっては、お互い相溶性がわるく、コーティング組成物自体が、または塗布後の被膜が白濁してしまい、透明性や硬化反応性が低下する場合がある。
【０１３０】
本発明者らは、活性エネルギー線開始剤自体にフッ素原子、含フッ素有機基を導入することで含フッ素ポリマーとの相溶性が改善できることを見出した。
【０１３１】
具体的には、含フッ素アルキル基、含フッ素アルキレン基、エーテル結合を有する含フッ素アルキル基、エーテル結合を有する含フッ素アルキレン基を開始剤中に含むものが好ましく、たとえばＯＨ基を有する開始剤に上記含フッ素有機基を有する含フッ素カルボン酸（多価カルボン酸）などをエステル結合で導入した構造のもの（たとえば実施例１６の式（ｂ）など）、アミノ基を有する開始剤に含フッ素カルボン酸（多価カルボン酸）をアミド結合で導入した構造のものなどがあげられる。
【０１３２】
開始剤に含フッ素有機基を導入することによって、高フッ素化率の含フッ素ポリマーにおいても、相溶性が良好で、重合（硬化）反応性や被膜の透明性を改善できる点で好ましい。
【０１３３】
また、必要に応じてアミン類、スルホン類、スルフィン類などの光開始助剤を添加してもよい。
【０１３４】
また、カチオン反応性の炭素−炭素二重結合を有する含フッ素不飽和化合物（ａ）を硬化させる開始剤としては、つぎのものが例示できる。
【０１３５】
オニウム塩
ヨードニウム塩、スルホニウム塩、ホスホニウム塩、ジアゾニウム塩、アンモニウム塩、ピリジニウム塩など
【０１３６】
スルホン化合物
β−ケトエステル、β−スルホニルスルホンとこれらのα−ジアゾ化合物など
【０１３７】
スルホン酸エステル類
アルキルスルホン酸エステル、ハロアルキルスルホン酸エステル、アリールスルホン酸エステル、イミノスルホネートなど
【０１３８】
その他
スルホンイミド化合物類、ジアゾメタン化合物類など
【０１３９】
これらのカチオン反応性の活性エネルギー線開始剤においても、フッ素原子や含フッ素有機基を導入することで上記と同様に含フッ素ポリマーとの相溶性が改善できる。
【０１４０】
本発明の含フッ素不飽和化合物（ａ）と活性エネルギー線硬化開始剤（ｂ）に、さらに必要に応じて硬化剤（ｃ）を添加してもよい。
【０１４１】
硬化剤（ｃ）としては、炭素−炭素不飽和結合を１つ以上有しかつラジカルまたは酸で重合できるものが好ましく、具体的にはアクリル系モノマーなどのラジカル重合性の単量体、ビニルエーテル系モノマーなどのカチオン重合性の単量体があげられる。これら単量体は、炭素−炭素二重結合を１つ有する単官能であっても炭素−炭素二重結合を２つ以上有する多官能の単量体であってもよい。
【０１４２】
これらの炭素−炭素不飽和結合を有するいわゆる硬化剤は、本発明の組成物中の活性エネルギー線硬化開始剤（ｂ）と光などの活性エネルギー線との反応で生じるラジカルやカチオンで反応し、本発明の組成物中の含フッ素不飽和化合物（ａ）の炭素−炭素二重結合と共重合によって架橋することができるものである。
【０１４３】
単官能のアクリル系単量体としては、アクリル酸、アクリル酸エステル類、メタクリル酸、メタクリル酸エステル類、α−フルオロアクリル酸、α−フルオロアクリル酸エステル類、マレイン酸、無水マレイン酸、マレイン酸エステル類のほか、エポキシ基、ヒドロキシル基、カルボキシル基などを有する（メタ）アクリル酸エステル類などが例示される。
【０１４４】
なかでも硬化物の屈折率を低く維持するために、フルオロアルキル基を有するアクリレート系単量体が好ましく、たとえば一般式：
【化５５】
0004285238.tif 000056
（ＸはＨ、ＣＨ3またはＦ、Ｒｆは炭素数２〜４０の含フッ素アルキル基または炭素数２〜１００のエーテル結合を有する含フッ素アルキル基）で表わされる化合物が好ましい。
【０１４５】
具体的には、
【化５６】
0004285238.tif 000057
などがあげられる。
【０１４６】
多官能アクリル系単量体としては、ジオール、トリオール、テトラオールなどの多価アルコール類のヒドロキシル基をアクリレート基、メタアクリレート基、α−フルオロアクリレート基に置き換えた化合物が一般的に知られている。
【０１４７】
具体的には、１，３−ブタンジオール、１，４−ブタンジオール、１，６−ヘキサンジオール、ジエチレングリコール、トリプロピレングリコール、ネオペンチルグリコール、トリメチロールプロパン、ペンタエリスリトール、ジペンタエリスリトールなどのそれぞれの多価アルコール類の２個以上のヒドロキシル基がアクリレート基、メタクリレート基、α−フルオロアクリレート基のいずれかに置き換えられた化合物があげられる。
【０１４８】
また、含フッ素アルキル基、エーテル結合を含む含フッ素アルキル基、含フッ素アルキレン基またはエーテル結合を含む含フッ素アルキレン基を有する多価アルコールの２個以上のヒドロキシル基をアクリレート基、メタアクリレート基、α−フルオロアクリレート基に置き換えた多官能アクリル系単量体も利用でき、特に硬化物の屈折率を低く維持できる点で好ましい。
【０１４９】
具体例としては
【化５７】
0004285238.tif 000058
（Ｒｆは炭素数１〜４０の含フッ素アルキル基またはエーテル結合を含む含フッ素アルキル基、ＲはＨまたは炭素数１〜３のアルキル基）、
【化５８】
0004285238.tif 000059
（Ｒｆ’は炭素数１〜４０の含フッ素アルキレン基またはエーテル結合を含む含フッ素アルキレン基、ＲはＨまたは炭素数１〜３のアルキル基）
などの一般式で示される含フッ素多価アルコール類の２個以上のヒドロキシル基をアクリレート基、メタアクリレート基またはα−フルオロアクリレート基に置き換えた構造のものが好ましくあげられる。
【０１５０】
また、これら例示の単官能、多官能アクリル系単量体を硬化剤として本発明の組成物に用いる場合、なかでも特にα−フルオロアクリレート化合物が硬化反応性が良好な点で好ましい。
【０１５１】
本発明の組成物において、活性エネルギー線硬化開始剤（ｂ）の添加量は、含フッ素不飽和化合物（ａ）中の炭素−炭素二重結合の種類、含有量、上記硬化剤の使用の有無や硬化剤の使用量によって、さらには用いる開始剤、活性エネルギー線の種類や、照射エネルギー量（強さと時間など）によって適宜選択されるが、含フッ素不飽和化合物（ａ）と硬化剤（ｃ）の合計した１００重量部に対して０．０１〜３０重量部、さらには０．０５〜２０重量部、最も好ましくは、０．１〜１０重量部である。
【０１５２】
詳しくは、含フッ素不飽和化合物（ａ）中に含まれる炭素−炭素二重結合の含有量（モル数）と硬化剤（ｃ）の炭素−炭素不飽和結合のモル数の合計モル数に対して０．０５〜５０モル％、好ましくは０．１〜２０モル％、最も好ましくは０．５〜１０モル％である。
【０１５３】
本発明の光重合性組成物において含フッ素不飽和化合物（ａ）の含有量はその組成物や硬化物の目的、用途によって適宜選択できるが硬化物に撥水性や防汚性を付与する場合は、硬化剤（ｃ）やその他バインダーとなりうる添加物に対し少量混合するだけで効果的であり、例えば、硬化物（硬化剤とバインダーとなりうる樹脂成分の合計）１００重量部に対し、０．０１重量部以上で効果が現れ、好ましくは０．１〜１０重量部、特に、好ましくは０．５〜５重量部である。これら組成物を光重合（硬化）して得られる硬化物は、含フッ素不飽和化合物（ａ）によって撥水性や防汚性効果が発現し、さらにその効果の耐久性が良好となる点で好ましい。またさらに含フッ素不飽和化合物（ａ）自体、屈折率を低下させる効果が高い点で、反射防止用途などの光学用途に適している。
【０１５４】
本発明の組成物の別の態様は溶剤を使用する態様であり、溶剤に溶解または分散させることによって種々の基材にコーティングし、塗膜を形成することができ、塗膜形成後、活性エネルギー線などの照射によって効率よく硬化でき、硬化被膜が得られる点で好ましい。
【０１５５】
つまり本発明のコーティング用組成物は、
（ａ）含フッ素ポリエーテル鎖を有する含フッ素不飽和化合物
（ｂ）活性エネルギー線硬化開始剤、および
（ｄ）溶剤
からなる組成物、または
（ａ）含フッ素ポリエーテル鎖を有する含フッ素不飽和化合物
（ｂ）活性エネルギー線硬化開始剤、
（ｃ）硬化剤、および
（ｄ）溶剤
からなる組成物である。
【０１５６】
含フッ素不飽和化合物（ａ）および活性エネルギー線硬化開始剤（ｂ）、および硬化剤（ｃ）は前述の組成物と同様のものが好ましく利用できる。
【０１５７】
溶剤（ｄ）は、硬化性含フッ素ポリマー（ａ）、活性エネルギー線硬化開始剤（ｂ）および必要に応じて添加する硬化剤（ｃ）、その他、バインダー成分（樹脂など）、レベリング剤、光安定剤などの添加剤が均一に溶解または分散するものであれば特に制限はないが、特に組成物全体を均一に溶解するものが好ましい。この溶剤を使用する態様は特に反射防止膜用途など薄層被膜（０．１μｍ前後）が要求される分野で透明性が高く、均質な被膜を生産性よく得られる点で好ましい。
【０１５８】
かかる溶剤（ｄ）としては、たとえばメチルセロソルブ、エチルセロソルブ、メチルセロソルブアセテート、エチルセロソルブアセテートなどのセロソルブ系溶剤；ジエチルオキサレート、ピルビン酸エチル、エチル−２−ヒドロキシブチレート、エチルアセトアセテート、酢酸ブチル、酢酸アミル、酪酸エチル、酪酸ブチル、乳酸メチル、乳酸エチル、３−メトキシプロピオン酸メチル、３−メトキシプロピオン酸エチル、２−ヒドロキシイソ酪酸メチル、２−ヒドロキシイソ酪酸エチルなどのエステル系溶剤；プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテルなどのプロピレングリコール系溶剤；２−ヘキサノン、シクロヘキサノン、メチルアミノケトン、２−ヘプタノンなどのケトン系溶剤；メタノール、エタノール、プロパノール、イソプロパノール、ブタノールなどのアルコール系溶剤；トルエン、キシレンなどの芳香族炭化水素類あるいはこれらの２種以上の混合溶剤などがあげられる。
【０１５９】
またさらに、含フッ素不飽和化合物（ａ）やフッ素原子含む硬化剤（ｃ）の溶解性を向上させるために、必要に応じてフッ素系の溶剤を用いてもよい。
【０１６０】
フッ素系の溶剤としては、たとえばＣＨ3ＣＣｌ2Ｆ（ＨＣＦＣ−１４１ｂ）、ＣＦ3ＣＦ2ＣＨＣｌ2／ＣＣｌＦ2ＣＦ2ＣＨＣｌＦ混合物（ＨＣＦＣ−２２５）、パーフルオロヘキサン、パーフルオロ（２−ブチルテトラヒドロフラン）、メトキシ−ノナフルオロブタン、１，３−ビストリフルオロメチルベンゼンなどのほか、
【化５９】
0004285238.tif 000060
などのフッ素系アルコール類、
ベンゾトリフルオライド、パーフルオロベンゼン、パーフルオロ（トリブチルアミン）、ＣｌＣＦ2ＣＦＣｌＣＦ2ＣＦＣｌ2などがあげられる。
【０１６１】
これらフッ素系溶剤は単独でも、またフッ素系溶剤同士、非フッ素系とフッ素系の１種以上との混合溶剤として用いてもよい。
【０１６２】
これらのなかでもケトン系溶剤、酢酸エステル系溶剤、アルコール系溶剤、芳香族系溶剤などが、塗装性、塗布の生産性などの面で好ましいものである。
【０１６３】
また本発明者らは、これら汎用溶剤とともに含フッ素アルコール系溶剤を混合することで、塗布乾燥後のポリマー被膜の基材に対するレベリング性が改善されることを見出した。
【０１６４】
このレベリング性改善効果は、樹脂基材、特にアクリル樹脂、セルロース系樹脂、ポリエチレンテレフタレート、ポリカーボネート、ポリオレフィンに対して高く、なかでもポリエチレンテレフタレート基材に対して特に顕著である。
【０１６５】
添加する含フッ素系アルコールとしては、沸点が５０℃以上、好ましくは８０℃以上のもので、含フッ素不飽和化合物（ａ）や硬化剤（ｃ）などを溶解させるものであればよい。
【０１６６】
たとえば、
【化６０】
0004285238.tif 000061
などが好ましい具体例である。
【０１６７】
含フッ素系アルコールは、それのみで溶剤として用いても良いが、前述のケトン系溶剤、酢酸エステル系溶剤、非フッ素系アルコール溶剤、芳香族系溶剤などの汎用溶剤に加えて用いても効果的である。
【０１６８】
混合して用いる場合の添加量は、溶剤全体に対して１重量％以上、好ましくは５重量％以上、より好ましくは１０重量％以上であり、特に１０〜３０重量％添加するのが好ましい。
【０１６９】
本発明のコーティング用含フッ素樹脂組成物における溶剤（ｄ）の含有量としては、溶解させる固形分の種類、硬化剤の使用の有無や使用割合、塗布する基材の種類や目標とする膜厚などによって適宜選択されるが、組成物中の全固形分濃度が０．１〜７０重量％、好ましくは１〜５０重量％となるように配合するのが好ましい。
【０１７０】
本発明の組成物は、前述の化合物のほかに、必要に応じて種々の添加剤を配合してもよい。
【０１７１】
そうした添加剤としては、たとえばレベリング剤、粘度調整剤、光安定剤、水分吸収剤、顔料、染料、補強剤などがあげられる。
【０１７２】
また、本発明の組成物は、硬化物の硬度を高める目的で無機化合物の微粒子を配合することもできる。
【０１７３】
無機化合物微粒子としては特に限定されないが、屈折率が１．５以下の化合物が好ましい。具体的にはフッ化マグネシウム（屈折率１．３８）、酸化珪素（屈折率１．４６）、フッ化アルミニウム（屈折率１．３３〜１．３９）、フッ化カルシウム（屈折率１．４４）、フッ化リチウム（屈折率１．３６〜１．３７）、フッ化ナトリウム（屈折率１．３２〜１．３４）、フッ化トリウム（屈折率１．４５〜１．５０）などの微粒子が望ましい。微粒子の粒径については、低屈折率材料の透明性を確保するために可視光の波長に比べて充分に小さいことが望ましい。具体的には１００ｎｍ以下、特に５０ｎｍ以下が好ましい。
【０１７４】
無機化合物微粒子を使用する際は、組成物中での分散安定性、低屈折率材料中での密着性などを低下させないために、予め有機分散媒中に分散した有機ゾルの形態で使用するのが望ましい。さらに、組成物中において、無機化合物微粒子の分散安定性、低屈折率材料中での密着性などを向上させるために、予め無機微粒子化合物の表面を各種カップリング剤などを用いて修飾することができる。各種カップリング剤としては、たとえば有機置換された珪素化合物；アルミニウム、チタニウム、ジルコニウム、アンチモンまたはこれらの混合物などの金属アルコキシド；有機酸の塩；配位性化合物と結合した配位化合物などがあげられる。
【０１７５】
塗装法としては、膜厚をコントロールできるのであれば公知の塗装法を採用することができる。
【０１７６】
たとえば、ロールコート法、グラビアコート法、マイクログラビアコート法、フローコート法、バーコート法、スプレーコート法、ダイコート法、スピンコート法、ディップコート法などが採用でき、基材の種類、形状、生産性、膜厚のコントロール性などを考慮して選択できる。
【０１７７】
本発明の含フッ素不飽和化合物（ａ）と活性エネルギー線硬化開始剤（ｂ）および／または硬化剤（ｃ）からなる光重合（硬化）性組成物、および上記の方法などで本発明のコーティング用含フッ素樹脂組成物を基材に塗布したのち乾燥により得られる被膜は、紫外線、電子線または放射線などの活性エネルギー線を照射することによって光硬化させることができる。
【０１７８】
活性エネルギー線の照射量は、例えば高圧水銀灯による紫外線照射の場合、１００ｍＪ／ｃｍ2Ｕ以上、好ましくは５００ｍＪ／ｃｍ2Ｕ、より好ましくは１０００ｍＪ／ｃｍ2Ｕである。
【０１７９】
硬化すると本発明の含フッ素不飽和化合物（ａ）や硬化剤（ｃ）の炭素−炭素二重結合が分子間で重合し、ポリマー中の炭素−炭素二重結合が減少または消失する。その結果、膜硬度が高くなり、機械的強度が向上したり、耐摩耗性、耐擦傷性が向上したり、さらには硬化前には溶解していた溶剤に対して不溶となるだけでなく、他の数多くの種類の溶剤に対して不溶となる。
【０１８０】
光照射後においても、含フッ素不飽和化合物（ａ）の優れた撥水性と防汚性を付与でき、光照射によってその効果の耐久性が向上するものである。
【０１８１】
すなわち本発明は、かくして光硬化して得られる硬化被膜にも関する。
【０１８２】
また、得られた光硬化被膜で基材（ｅ）上を被覆してなる積層体にも関する。基材（ｅ）としては、前記のとおり、アクリル系樹脂、ポリカーボネート、ポリエチレンテレフタレート、ポリオレフィン、トリアセチルセルロースまたはガラスなどが好ましくあげられる。
【０１８３】
本発明はさらに、目的としても前述しているとおり、反射防止効果、耐擦傷性、耐摩耗性、防汚性が改善された反射防止用の被膜、およびそのような反射防止膜で基材が被覆された積層体を用いてなる反射防止物品、たとえば各種の大型または携帯用の表示機器などにも関する。
【０１８４】
つぎに実施例をあげて本発明を説明するが、本発明はかかる実施例のみに限定されるものではない。
【０１８５】
実施例１（含フッ素不飽和化合物ｎ≒２０の合成）
還流冷却器、温度計、撹拌装置、滴下漏斗を備えた５００ｍｌ四ツ口フラスコに、平均分子量３６８６のパーフルオロポリエーテルアルコール：
ＣＦ3ＣＦ2ＣＦ2Ｏ（ＣＦ2ＣＦ2ＣＦ2Ｏ）nＣＦ2ＣＦ2ＣＨ2ＯＨ
（ｎ≒２０）
を１８．４ｇ、トリエチルアミンを１．１ｇ、１,１,１,３,３,３−ヘキサフルオロメタキシレン１２５ｇを仕込み５℃以下に氷冷した。
【０１８６】
窒素気流下、撹拌を行ないながら、さらにα−フルオロアクリル酸フルオライド：
ＣＨ2＝ＣＦＣＯＦ
の０．８４ｇを１，１，１，３，３，３−ヘキサフルオロメタキシレン５ｍｌに溶解したものを約１０分間かけて滴下した。滴下終了後、室温まで温度を上げさらに、４時間撹拌を継続した。
【０１８７】
反応後のエーテル溶液を分液漏斗に入れ、水洗、２％塩酸水洗浄、５％ＮａＣｌ水洗浄、さらに水洗をくり返したのち、無水硫酸マグネシウムで乾燥し、ついで溶液を濾過により分離した。ろ液からエバポレータによって溶媒を溜去したのち、さらに７０℃に加熱しながら真空に引いた状態で６時間乾燥させ、粘度の高い無色透明な液体１６．９ｇを得た。
【０１８８】
得られた生成物を1Ｈ−ＮＭＲ分析、19Ｆ−ＮＭＲ分析およびＩＲ分析により調べたところ、
【化６１】
0004285238.tif 000062
であった。
【０１８９】
実施例２（含フッ素不飽和化合物ｎ≒７の合成）
実施例１において平均分子量３６８６のパーフルオロポリエーテルアルコールにかえて、平均分子量１４６０のパーフルオロポリエーテルアルコール：
ＣＦ3ＣＦ2ＣＦ2Ｏ（ＣＦ2ＣＦ2ＣＦ2Ｏ）nＣＦ2ＣＦ2ＣＨ2ＯＨ
（ｎ≒７）
７．３ｇを用いた以外は実施例１と同様にして、α−フルオロアクリル酸フルオライドとの反応、単離操作を行った。粘度の高い無色透明な液体６．７ｇを得た。
【０１９０】
得られた生成物を1Ｈ−ＮＭＲ分析、19Ｆ−ＮＭＲ分析およびＩＲ分析により調べたところ、
【化６２】
0004285238.tif 000063
であった。
【０１９１】
合成例１（含フッ素不飽和化合物ｎ≒４．５の合成）
実施例１において平均分子量３６８６のパーフルオロポリエーテルアルコールにかえて、平均分子量１０６３のパーフルオロポリエーテルアルコール：
ＣＦ3ＣＦ2ＣＦ2Ｏ（ＣＦ2ＣＦ2ＣＦ2Ｏ）nＣＦ2ＣＦ2ＣＨ2ＯＨ
（ｎ≒４．５）
５．３ｇを用いた以外は実施例１と同様にして、α−フルオロアクリル酸フルオライドとの反応、単離操作を行った。粘度の高い無色透明な液体４．８ｇを得た。
【０１９２】
得られた生成物を1Ｈ−ＮＭＲ分析、19Ｆ−ＮＭＲ分析およびＩＲ分析により調べたところ、
【化６３】
0004285238.tif 000064
であった。
【０１９３】
実施例３（含フッ素不飽和化合物ｎ≒２０の単独重合）
攪拌装置、還流冷却器、温度計を備えた３００ｍｌのガラス製四つ口フラスコに実施例１で得た含フッ素不飽和化合物（ｎ≒２０）を１４．７ｇ、ヘキサフルオロメタキシレン８０ｇと２、２−アゾビスイソブチロニトリル（ＡＩＢＮ）６５ｍｇおよびメルカプト酢酸イソオクチル４０ｍｇを入れた後、フラスコ内を窒素置換した。７０℃、３０分攪拌を行った後、攪拌を止め静置したところ、ゲル状固体が沈降した。このゲル状固体を取りだし、ポリエチレンのメッシュを用いて圧搾ろ過した。得られた固体をヘキサフルオロメタキシレン２００ｍｌに加え、加熱（還流条件）洗浄を行い、静置冷却後の析出したポリマーを再び圧搾ろ過を行い取り出した。その後、１５０℃で５時間真空乾燥し、半透明の生ゴム状固体６．２ｇを得た。得られた固体をＩＲ分析を行い炭素−炭素二重結合が消失したことを確認した。
【０１９４】
実施例４（含フッ素不飽和化合物ｎ≒７の単独重合）
実施例３と同様のフラスコに実施例２で得た含フッ素不飽和化合物（ｎ≒７）１９ｇ、ヘキサフルオロメタキシレン８０ｇ、ＡＩＢＮ１８ｍｇおよびメルカプト酢酸イソオクチル４６ｍｇを用いて６５℃で２．５時間反応させた以外は、実施例３と同様にして、重合反応、ポリマーの洗浄、乾燥を行い半透明の生ゴム状固体１２．７ｇを得た。19Ｆ−ＮＭＲ分析およびＩＲ分析により調べたところ含フッ素不飽和化合物（ｎ≒７）の単独重合体であった。
【０１９５】
合成例２（含フッ素不飽和化合物ｎ≒４．５の単独重合）
実施例３と同様のフラスコに合成例１で得た含フッ素不飽和化合物（ｎ≒４．５）の１２ｇ、ヘキサフルオロメタキシレン８０ｇ、ＡＩＢＮ１８ｍｇおよびメルカプト酢酸イソオクチル２７ｍｇを用いて６０℃で７時間反応させた以外は、実施例３と同様にして、重合反応、ポリマーの洗浄、乾燥を行い半透明のゴム状固体１２．７ｇを得た。1Ｈ−ＮＭＲ分析、19Ｆ−ＮＭＲ分析およびＩＲ分析により調べたところ含フッ素不飽和化合物（ｎ≒４．５）の単独重合体であった。
【０１９６】
合成例３（αＦ−アクリレートの単独重合）
攪拌装置、還流冷却器、温度計を備えたガラス製２００ｍｌ四つ口フラスコに、ヘキサフルオロイソプロピルαＦ−アクリレート（ＨＦＩＰ−αＦアクリレート）１０ｇ、酢酸エチル２０ｇ、ＡＩＢＮの１１ｍｇおよびメルカプト酢酸イソオクチル５４ｍｇを入れ、窒素気流下、６０℃で２．５時間攪拌した。その後、反応溶液をヘキサン８００ｍｌ中に注ぎポリマーを析出させ、えられたポリマーを５０℃で１５時間真空乾燥させ、白色固体８.３ｇを得た。ＮＭＲおよびＩＲ分析によって、生成物がヘキサフルオロイソプロピルαＦ−アクリレートの単独重合体であることを確認した。
【０１９７】
実施例５〜６および比較例１〜２（含フッ素不飽和化合物の単独重合体の物性測定）
実施例３および実施例４で得た含フッ素不飽和化合物の単独重合体（それぞれ実施例５および実施例６に対応）、ならびに合成例２および合成例３で得た含フッ素ポリマー（それぞれ比較例１および比較例２に対応）を用いてそれぞれ以下に記載の方法でフィルムを作製し、得られたフィルムを用いて屈折率および表面特性を以下に記載の方法で測定した。結果を表１に示す。
【０１９８】
（１）フイルムの作製方法
ポリマーを金型に入れ、ヒートプレス装置を用いて１７０℃で圧縮成形を行ない、膜厚約５００μｍのフィルムを作製する。
【０１９９】
（２）屈折率（ｎD）の測定
上記（１）で作製したフィルムについて、アッベ屈折計を用いて２５℃で波長５９０ｎｍの光について測定する。
【０２００】
（３）表面特性の測定
（i）接触角
接触角計を用いて純水およびｎ−ヘキサデカンの３μｌの液量での接触角を測定する。
（ii）転落角
ガラス試験板にフィルムを置き、フィルム上に純水の１５μｌの液滴を形成し、試験台ごと傾けていき、液滴が下方へ動き出したときに、試料台が水平面となす角度を転落角とする。ｎ−ヘキサデカンの３μｌの液滴についても同様にして転落角を測定する。
【０２０１】
【表１】
0004285238.tif 000065
【０２０２】
実施例７（含フッ素不飽和化合物ｎ≒２０とαＦ−アクリレートとの共重合）
実施例３と同様のフラスコに実施例１で得た含フッ素不飽和化合物（ｎ≒２０）の２．４４ｇ、ヘキサフルオロイソプロピルα−フルオロアクリレート（ＨＦＩＰ−αＦアクリレート）の７．５６ｇ、ヘキサフルオロメタキシレン４０ｇ、ＡＩＢＮ１０６ｍｇおよびメルカプト酢酸イソオクチル６５．４ｍｇを入れた後、フラスコ内を窒素置換した。窒素気流下、６０℃で２．５時間攪拌した後、ＨＣＦＣ２２５を１５０ｍｌ加え溶解させた。この溶液を５００ｍｌのヘキサン中へ注ぎ、ポリマーを析出させた。このポリマーを取り出しパーフルオロヘキサン５０ｇとともに２００ｍｌのビーカーへ入れ３０分間攪拌、静置した。析出するゲル状のポリマーを取りだし８０ ℃で１０時間真空乾燥し、白色固体６．２ｇを得た。19Ｆ−ＮＭＲ分析およびＩＲ分析により含フッ素不飽和化合物（ｎ≒２０）：ＨＦＩＰ−αＦアクリレート＝２：９８モル％の共重合体であった。ＤＳＣ分析により主鎖骨格に由来するガラス転移温度が９２℃に観察された。
【０２０３】
実施例８（含フッ素不飽和化合物ｎ≒２０とαＦ−アクリレートとの共重合）
実施例７において含フッ素不飽和化合物（ｎ≒２０）３．４ｇ、ヘキサフルオロイソプロピルα−フルオロアクリレート（ＨＦＩＰ−αＦアクリレート）の４．３ｇ、ＡＩＢＮ１２４ｍｇおよびメルカプト酢酸イソオクチル７７ｍｇを用いて、６５℃で４．５時間反応させた以外は、実施例７と同様にして、重合反応、ポリマーの洗浄、乾燥を行い白色固体５．６ｇを得た。19Ｆ−ＮＭＲ分析およびＩＲ分析により含フッ素不飽和化合物（ｎ≒２０）：ＨＦＩＰ−αＦアクリレート＝４．５：９５．５モル％の共重合体であった。ＤＳＣ分析により主鎖骨格に由来するガラス転移温度が８８℃に観察された。
【０２０４】
実施例９（含フッ素不飽和化合物ｎ≒２０とαＦ−アクリレートとの共重合）
実施例７において含フッ素不飽和化合物（ｎ≒２０）６．８ｇ、ヘキサフルオロイソプロピルα−フルオロアクリレート（ＨＦＩＰ−αＦアクリレート）の１．３ｇ、ＡＩＢＮ１２０ｍｇおよびメルカプト酢酸イソオクチル７０ｍｇを用いて、６５℃で６．５時間反応させた以外は、実施例７と同様にして、重合反応、ポリマーの洗浄、乾燥を行い白色固体３．５ｇを得た。19Ｆ−ＮＭＲ分析およびＩＲ分析により含フッ素不飽和化合物（ｎ≒２０）：ＨＦＩＰ−αＦアクリレート＝２７．１：７２．９モル％の共重合体であった。
【０２０５】
実施例１０（含フッ素不飽和化合物ｎ≒７とαＦ−アクリレートとの共重合）
実施例７において含フッ素不飽和化合物（ｎ≒２０）にかえて含フッ素不飽和化合物（ｎ≒７）の６．８ｇ、ヘキサフルオロイソプロピルα−フルオロアクリレート（ＨＦＩＰ−αＦアクリレート）の３．２ｇ、ＡＩＢＮ６０ｍｇおよびメルカプト酢酸イソオクチル３６ｍｇを用いて、６５℃で６時間反応させた以外は、実施例７と同様にして、重合反応、ポリマーの洗浄、乾燥を行い白色固体４．８ｇを得た。19Ｆ−ＮＭＲ分析およびＩＲ分析により含フッ素不飽和化合物（ｎ≒７）：ＨＦＩＰ−αＦアクリレート＝２９．３：７０．７モル％の共重合体であった。
【０２０６】
実施例１１〜１５および比較例３〜４（含フッ素不飽和化合物の共重合体の物性測定）
実施例７〜１０および実施例４で得た含フッ素不飽和化合物の単独重合体（それぞれ実施例１１〜１４および実施例１５に対応）、ならびに合成例２および合成例３で得た含フッ素ポリマー（それぞれ比較例３および比較例４に対応）を用いてそれぞれ以下に記載の方法でフィルムを作製し、得られたフィルムを用いて屈折率、表面特性および気体（酸素ガスおよび窒素ガス）透過性を以下に記載の方法で測定した。結果を表２に示す。
【０２０７】
（１）フィルムの作製
実施例５と同様にして作製した。
【０２０８】
（２）屈折率（ｎD）の測定
実施例５と同様にして測定した。
【０２０９】
（３）表面特性（接触角および転落角）の測定
実施例５と同様にして測定した。
【０２１０】
（４）気体（酸素ガスおよび窒素ガス）透過性の測定
酸素および窒素の透過量の測定は、図１に概略ブロック図として示す加圧式ガス透過測定機（日本分光（株）製のＧａｓｐｅｒｍ−１００）を用いて行なった。測定は酸素および窒素の単一ガスを用い、加圧側に０．０２〜０．２ＭＰａ・Ｇの圧力をかけ、透過側は大気圧で行なった。なおこの装置では、測定器が透過したガスの量を連続的に観測することにより、時間当りの気体の透過量が得られる。測定試料は上記の方法で作製したフィルムを直径５ｃｍの円形にカットしたサンプルフィルム１をサンプルセル２に入れ、加圧側圧力調整シリンジ３により圧力が調整された酸素ガスおよび窒素ガスをサンプルフィルム１に当て、それぞれのガスについて単位時間あたりの透過量を透過量測定シリンジ４により測定する。得られた単位時間あたりの気体の透過量、透過側の圧力、試料の測定面積、膜圧および、加圧側の圧力の実測値を用いて、下記式より酸素ガスおよび窒素ガスの透過係数（Ｋ）を算出する。また、ガス透過性の選択性を評価するため、選択率（α）を酸素ガス透過係数（ＫO2）／窒素ガス透過係数（ＫN2）として示す。
【０２１１】
【数１】
0004285238.tif 000066
【０２１２】
【表２】
0004285238.tif 000067
【０２１３】
実施例１６
実施例１で得た含フッ素不飽和化合物（ｎ≒２０）（ａ）の０．２ｇと活性エネルギー線開始剤（ｂ）として式（ｂ）：
【化６４】
0004285238.tif 000068
の化合物の０．２ｇ、硬化剤（ｃ）として式（ｃ）：
【化６５】
0004285238.tif 000069
のテトラアクリレートの１．８ｇを溶剤（ｄ）としてのＨＣＦＣ−２２５の２００ｇに混合し、均一なコーテイング用組成物を調製した。
【０２１４】
得られたコーティング用組成物中に、基材として片面ハードコート処理が施されたアクリル板（三菱レーヨン（株）製のＭＲ−１００）を１０秒間浸し、室温にて引き上げ速度１０ｍｍ／secでディップコートし、室温にて風乾した。
【０２１５】
ついで、高圧水銀灯を用いて室温にて１５００ｍJ／ｃｍ2Ｕの照射強度で紫外線を照射し、被膜を硬化させた。
【０２１６】
得られた硬化被膜について、鉛筆硬度および表面特性（接触角と転落角）を測定した。結果を表３に示す。
【０２１７】
（鉛筆硬度）
ＪＩＳ  Ｋ５４００に準じて測定する。
【０２１８】
（接触角）
実施例５に記載した方法により、上記アクリル板について測定する。
【０２１９】
（転落角）
実施例５に記載した方法により、上記アクリル板について測定する。
【０２２０】
（指紋付着性）
上記アクリル板の塗布面に指を押し付け、指紋の付きやすさを目視で判定する。評価は、つぎの基準とする。
○：指紋が付きにくいか、付いても指紋が目立たない。
△：指紋の付着が少ないが、その指紋は充分に確認できる。
×：未処理のアクリル板と同程度に明確に指紋が付着する。
【０２２１】
（指紋拭取り性）
上記の指紋付着性試験後、付着した指紋をキムワイプ（十條キンバリー（株）製）で１往復拭き取り、付着した指紋の拭取りやすさを目視で判定する。評価はつぎの基準とする。
○：指紋を完全に拭き取ることができる。
△：指紋の拭取り跡が残る。
×：指紋の拭取り跡が拡がり、除去することが困難である。
【０２２２】
比較例５
実施例１６において、含フッ素不飽和化合物（ｎ≒２０）を用いなかったほかは同様にしてコーテイング用組成物を調製し、コーティングし、硬化させたものについて、実施例１６と同様にして各種物性を測定した。結果を表３に示す。
【０２２３】
比較例６
実施例１６において、含フッ素不飽和化合物（ｎ≒２０）に代えて合成例１で得た含フッ素不飽和化合物（ｎ≒４．５）を用いたほかは同様にしてコーテイング用組成物を調製し、コーティングし、硬化させたものについて、実施例１６と同様にして各種物性を測定した。結果を表３に示す。
【０２２４】
【表３】
0004285238.tif 000070
式（ｂ）：
【化６６】
0004285238.tif 000071
式（ｃ）
0004285238.tif 000072
【０２２５】
実施例１７（含フッ素不飽和化合物ｎ≒７の合成）
ドライアイス冷却器、温度計、攪拌機を備えた１リットル四つ口フラスコに、フッ化セシウム７．７ｇ、テトラグライム５０ｍｌ、平均分子量１４７６のパーフルオロポリエーテル化合物：
ＣＦ3ＣＦ2ＣＦ2Ｏ（ＣＦ2ＣＦ2ＣＦ2Ｏ）nＣＦ2ＣＦ2ＣＯＦ
（ｎ≒７）
の２９５ｇを仕込み、攪拌下にフラスコ内の温度を１０℃に保ちながら、ボンベからヘキサフルオロプロピレンオキサイドをドライアイス冷却器で還流する速度で加え、反応を行なった。反応開始から８時間後、ヘキサフルオロプロピレンオキサイドの添加を止め、氷水で冷却しながらメタノール５０ｍｌを加え、数回水洗した。
【０２２６】
得られた反応混合物を19Ｆ−ＮＭＲおよび1Ｈ−ＮＭＲにより調べたところ、
【化６７】
0004285238.tif 000073
と
ＣＦ3ＣＦ2ＣＦ2Ｏ（ＣＦ2ＣＦ2ＣＦ2Ｏ）nＣＦ2ＣＦ2ＣＯＯＣＨ3
（ｎ≒７）
との８５／１５モル％の混合物であった。
【０２２７】
続いて上記メチルエステルを１リットルフラスコに入れ、フェノールフタレインをｐＨ指示薬として５重量％ＮａＯＨ／メタノール溶液を用いてケン化反応を行なった。減圧下でメタノールを留去し、恒量になるまで真空乾燥し、固形物を得た。
【０２２８】
５００ｍｌフラスコに上記固形物を入れ、窒素ガスを流通させながら１５０〜２４０℃にて加熱した後、水洗を繰り返したところ、無色透明な粘ちょうな液体が得られた（得量１５０ｇ）。
【０２２９】
この液体を19Ｆ−ＮＭＲおよび1Ｈ−ＮＭＲにより調べたところ、
ＣＦ3ＣＦ2ＣＦ2Ｏ（ＣＦ2ＣＦ2ＣＦ2Ｏ）n（ＣＦ2）3ＯＣＦ＝ＣＦ2
（ｎ≒７）
と
ＣＦ3ＣＦ2ＣＦ2Ｏ（ＣＦ2ＣＦ2ＣＦ2Ｏ）n（ＣＦ2）3ＯＣＦＨＣＦ3
（ｎ≒７）
と
ＣＦ3ＣＦ2ＣＦ2Ｏ（ＣＦ2ＣＦ2ＣＦ2Ｏ）nＣＦ2ＣＦ2Ｈ
（ｎ≒７）
との８２／１１／７モル％の混合物であった。
【図面の簡単な説明】
【０２３０】
【図１】気体透過量の測定に使用した加圧式ガス透過測定機の概略ブロック図である。
【図１】
0004285238.tif 000082